(57)【特許請求の範囲】
【請求項１】
Ｆｅ（Ａｌ１−ｘＭｎｘ）２Ｏ４（０＜ｘ＜１）という構成で表される、強磁性を示す
磁性材料。
【請求項２】
前記磁性材料の質量磁化σｓ［ｅｍｕ／ｇ］の値の範囲は、σｓ≧１０である
請求項１に記載の磁性材料。
【請求項３】
前記磁性材料において、前記ｘの値の範囲は、ｘ≧０．２である
請求項１または２に記載の磁性材料。
【請求項４】
前記磁性材料は、二酸化マンガンＭｎＯ２を原料に含む
請求項１〜３のいずれか１項に記載の磁性材料。
【請求項５】
磁性材料の製造方法であって、
前記磁性材料は、Ｆｅ（Ａｌ１−ｘＭｎｘ）２Ｏ４（０＜ｘ＜１）という構成で表される、強磁性を示す磁性材料であり、
出発原料であるＦｅの硝酸塩、Ａｌの硝酸塩およびＭｎを含む酸化物を蒸留水に溶解して混合水溶液を調製する工程と、
前記混合水溶液にクエン酸とエチレングリコールとを混合して金属−クエン酸錯体を調製する工程と、
前記金属−クエン酸錯体をゲル状になるまで煮沸したのち乾燥することにより前駆体を得る工程と、
前記前駆体を焼結して前記磁性材料を得る焼結工程と、
を含む
磁性材料の製造方法。
【請求項６】
前記焼結工程において、３価のＦｅイオンは２価のＦｅイオンに、４価のＭｎイオンは３価のＭｎイオンに還元される
請求項５に記載の磁性材料の製造方法。
【請求項７】
前記Ｆｅの硝酸塩は、硝酸鉄（ＩＩＩ）九水和物Ｆｅ（ＮＯ３）３・９Ｈ２Ｏであり、
前記Ａｌの硝酸塩は、硝酸アルミニウム（ＩＩＩ）九水和物Ａｌ（ＮＯ３）２・９Ｈ２Ｏであり、
前記Ｍｎを含む酸化物は、二酸化マンガンＭｎＯ２である
請求項５または６に記載の磁性材料の製造方法。
【請求項８】
前記金属−クエン酸錯体を調製する工程において、前記混合水溶液中の金属イオンのモル、前記クエン酸のモル、前記エチレングリコールのモル比は、１：３：９である
請求項５〜７のいずれか１項に記載の磁性材料の製造方法。
【発明の詳細な説明】
【技術分野】
【０００１】
本開示は、強磁性を有するフェライト磁性材料及びその製造方法に関する。
【背景技術】
【０００２】
従来、高周波領域で高い透磁率μを示す磁性材料の開発が期待され、このような材料として、近年、フェライトが注目されている。【０００３】
フェライトは、酸化鉄を主成分とするセラミックスであり、例えば、Ｍｇ（Ｆｅ１−ｘＭｎｘ）２Ｏ４、ＦｅＡｌ２Ｏ４（ヘルシナイト）等が知られている。また、フェライトには、磁性を示す磁性体と、磁性を示さない非磁性体とがあり、磁性体、特に、強磁性体のフェライトは、高周波用のインダクタ、トランスの磁芯材料、塗布用黒色顔料粉等、様々な分野に応用されている（例えば、特許文献１参照）。【０００４】
特許文献１では、フェライトを用いた技術として、セラミックバーナーが開示されている。
【先行技術文献】
【特許文献】
【０００５】
【特許文献１】特開昭６２−１１２９０７号公報
【発明の概要】
【発明が解決しようとする課題】
【０００６】
特許文献１では、セラミックバーナーの材料として、ＭｇＡｌ２Ｏ４、ＦｅＡｌ２Ｏ４、ＣｏＡｌ２Ｏ４等のスピネル構造を有するフェライトが開示されている。フェライトを利用する分野によっては、ＦｅとＡｌを組成として含むヘルシナイトＦｅＡｌ２Ｏ４の使用が特に好まれる場合もある。【０００７】
しかし、ヘルシナイトＦｅＡｌ２Ｏ４は非磁性体であるため、フェライトの磁気特性を利用したい場合にはヘルシナイトＦｅＡｌ２Ｏ４を使用することができないといった問題も生じている。そこで、ＦｅとＡｌを組成として含みつつ、高い磁気特性を有する磁性材料の開発が求められている。【０００８】
上述した課題に鑑み、本発明は、高い磁気特性を有する磁性材料及び磁性材料の製造方法を提供することを目的とする。
【課題を解決するための手段】
【０００９】
本開示の一態様に係る磁性材料は、Ｆｅ（Ａｌ１−ｘＭｎｘ）２Ｏ４（０＜ｘ＜１）という構成で表される、強磁性を示す磁性材料である。
【発明の効果】
【００１０】
本開示によれば、高い磁気特性を有する磁性材料及び磁性材料の製造方法を提供することができる。
【図面の簡単な説明】
【００１１】
【図１】図１は、実施の形態に係るＦｅ（Ａｌ１−ｘＭｎｘ）２Ｏ４の製造工程を示すフローチャートである。
【図２】図２は、ｘ＝０の場合のＦｅ（Ａｌ１−ｘＭｎｘ）２Ｏ４のＸ線回折パターンを示す図である。
【図３】図３は、ｘ＝０．２の場合の各種ガス雰囲気下で熱処理された生成物のＸ線回折パターンを示す図である。
【図４】図４は、ｘ＝０．４の場合の各種ガス雰囲気下で熱処理された生成物のＸ線回折パターンを示す図である。
【図５】図５は、ｘ＝０．５の場合の各種ガス雰囲気下で熱処理された生成物のＸ線回折パターンを示す図である。
【図６】図６は、ｘ＝０．６の場合の各種ガス雰囲気下で熱処理された生成物のＸ線回折パターンを示す図である。
【図７】図７は、ｘ＝０．８の場合の各種ガス雰囲気下で熱処理された生成物のＸ線回折パターンを示す図である。
【図８】図８は、スピネル構造を示すＦｅ（Ａｌ１−ｘＭｎｘ）２Ｏ４が生成するガス雰囲気下で得られた生成物のＸ線回折パターンを示す図である。
【図９Ａ】図９Ａは、ｘの値およびＨ２の含有割合を変化させたときの生成物についてまとめた図である。
【図９Ｂ】図９Ｂは、ｘ＝０．５の場合のパルス通電加圧焼結により生成された生成物のＸ線回折パターンを示す図である。
【図９Ｃ】図９Ｃは、ｘ＝０．５の場合のパルス通電加圧焼結および常圧雰囲気熱処理により生成された生成物のＸ線回折パターンを示す図である。
【図１０Ａ】図１０Ａは、ｘ＝０の場合のＦｅ（Ａｌ１−ｘＭｎｘ）２Ｏ４粉体のＳＥＭ写真である。
【図１０Ｂ】図１０Ｂは、ｘ＝０．２の場合のＦｅ（Ａｌ１−ｘＭｎｘ）２Ｏ４粉体のＳＥＭ写真である。
【図１０Ｃ】図１０Ｃは、ｘ＝０．４の場合のＦｅ（Ａｌ１−ｘＭｎｘ）２Ｏ４粉体のＳＥＭ写真である。
【図１０Ｄ】図１０Ｄは、ｘ＝０．５の場合のＦｅ（Ａｌ１−ｘＭｎｘ）２Ｏ４粉体のＳＥＭ写真である。
【図１０Ｅ】図１０Ｅは、ｘ＝０．６の場合のＦｅ（Ａｌ１−ｘＭｎｘ）２Ｏ４粉体のＳＥＭ写真である。
【図１０Ｆ】図１０Ｆは、ｘ＝０．８の場合のＦｅ（Ａｌ１−ｘＭｎｘ）２Ｏ４粉体のＳＥＭ写真である。
【図１０Ｇ】図１０Ｇは、ｘ＝１．０の場合のＦｅ（Ａｌ１−ｘＭｎｘ）２Ｏ４粉体のＳＥＭ写真である。
【図１１】図１１は、ｘの値とＦｅ（Ａｌ１−ｘＭｎｘ）２Ｏ４の格子定数との関係を示す図である。
【図１２Ａ】図１２Ａは、ｘ＝０の場合のＦｅ（Ａｌ１−ｘＭｎｘ）２Ｏ４のＢ−Ｈ特性を示す図である。
【図１２Ｂ】図１２Ｂは、ｘ＝０．２の場合のＦｅ（Ａｌ１−ｘＭｎｘ）２Ｏ４のＢ−Ｈ特性を示す図である。
【図１２Ｃ】図１２Ｃは、ｘ＝０．６の場合のＦｅ（Ａｌ１−ｘＭｎｘ）２Ｏ４のＢ−Ｈ特性を示す図である。
【図１２Ｄ】図１２Ｄは、ｘ＝０．７の場合のＦｅ（Ａｌ１−ｘＭｎｘ）２Ｏ４のＢ−Ｈ特性を示す図である。
【図１２Ｅ】図１２Ｅは、ｘ＝０．８の場合のＦｅ（Ａｌ１−ｘＭｎｘ）２Ｏ４のＢ−Ｈ特性を示す図である。
【図１２Ｆ】図１２Ｆは、ｘ＝０．９の場合のＦｅ（Ａｌ１−ｘＭｎｘ）２Ｏ４のＢ−Ｈ特性を示す図である。
【図１３】図１３は、Ｆｅ（Ａｌ１−ｘＭｎｘ）２Ｏ４におけるｘの値と質量磁化σｓとの関係を示す図である。
【図１４】図１４は、Ｆｅ（Ａｌ１−ｘＭｎｘ）２Ｏ４におけるｘの値と飽和磁束密度Ｂｓとの関係を示す図である。
【図１５】図１５は、Ｆｅ（Ａｌ１−ｘＭｎｘ）２Ｏ４におけるｘの値とｌｏｇＨｃとの関係を示す図である。
【図１６】図１６は、Ｆｅ（Ａｌ１−ｘＭｎｘ）２Ｏ４におけるｘの値と磁気特性との関係をまとめた図である。
【発明を実施するための形態】
【００１２】
（本開示の基礎となった知見）
本開示にかかる磁性材料及びその製造方法の実施の形態を説明する前に、本開示の基礎となった知見について説明する。
【００１３】
上述のように、フェライトの一種であるヘルシナイトＦｅＡｌ２Ｏ４は、非磁性体であり、強磁性を示さない。そこで、高い磁気特性を示す磁性材料を作製するために、本願発明者らは、ヘルシナイトＦｅＡｌ２Ｏ４にＦｅ、Ａｌ、Ｏ以外の第４番目の元素としてＭｎを添加することにより、強磁性を示す新組成のフェライト磁性材料の開発を試みている。しかし、従来の固相反応法、ゾル−ゲル法、クエン酸ゲル法では粉体調製が難しく、このような複合磁性材料を合成することができなかった。これらの実験結果から、本願発明者らは、以下のような知見を得ている。
【００１４】
フェライトの構造をＡＢ２Ｏ４（Ａ、Ｂは元素）と表すと、新組成のフェライトはＦｅ（Ａｌ１−ｘＭｎｘ）２Ｏ４と表される。ヘルシナイトＦｅＡｌ２Ｏ４では、ＡサイトのＦｅは２価、ＢサイトのＡｌは３価であるため、新組成のフェライトでは、ＡサイトのＦｅは２価、ＢサイトのＭｎは３価を取らなければならない。
【００１５】
ここで、ヘルシナイトＦｅＡｌ２Ｏ４を固相反応法で調製するには、出発原料としてα−Ｆｅ２Ｏ３（Ｆｅ３＋）と微細なγ−Ａｌ２Ｏ３とを均一に混合した後、１％弱のＨ２を含むＮ２ガス中において９００℃で熱処理し、Ｆｅ３＋をＦｅ２＋に還元して合成する方法が想定される。しかし、この固相反応法を、新組成のフェライトＦｅ（Ａｌ１−ｘＭｎｘ）２Ｏ４に適用すると、原料のＭｎ酸化物中のＭｎは還元されてＭｎ２＋となるためＡサイトに配置され、Ｆｅ（Ａｌ１−ｘＭｎｘ）２Ｏ４のＢサイトのＡｌの一部をＭｎに置換したＦｅ（Ａｌ１−ｘＭｎｘ）２Ｏ４を得ることは難しい。
【００１６】
また、金属アルコキシドの加水分解を利用するゾル−ゲル法、および、金属硝酸塩の混合水溶液にクエン酸とエチレングリコールを添加して金属錯体を形成し、その後大気中で加熱して有機成分を除去した後、更に高温で加熱して粉体を合成するクエン酸ゲル法でも、Ｆｅ２＋とＭｎ３＋とを同時に存在させる熱処理雰囲気の制御が難しく、目的とする新組成のフェライトＦｅ（Ａｌ１−ｘＭｎｘ）２Ｏ４を得ることは難しい。
【００１７】
そこで、本開示の一態様に係る磁性材料は、Ｆｅ（Ａｌ１−ｘＭｎｘ）２Ｏ４（０＜ｘ＜１）という構成で表される、強磁性を示す磁性材料である。
【００１８】
この構成によれば、高い磁気特性を有する磁性材料を提供することができる。
【００１９】
また、前記磁性材料の質量磁化σｓ［ｅｍｕ／ｇ］の値の範囲は、σｓ≧１０でもよい。
【００２０】
この構成によれば、高い磁気特性が要求されるデバイスの材料として適した磁性材料を得ることができる。
【００２１】
また、前記磁性材料において、前記ｘの値の範囲は、ｘ≧０．２でもよい。
【００２２】
この構成によれば、磁気特性が要求されるデバイスの材料として適した磁性材料を得ることができる。
【００２３】
また、前記磁性材料は、二酸化マンガンＭｎＯ２を原料に含んでもよい。
【００２４】
この構成によれば、ヘルシナイトＦｅＡｌ２Ｏ４のＡｌが配置されるサイトと同一のサイトにＭｎを配置することができるので、Ｆｅ（Ａｌ１−ｘＭｎｘ）２Ｏ４という構成のフェライト磁性材料を容易に合成することができる。
【００２５】
また、本開示の一態様に係る磁性材料の製造方法は、前記磁性材料は、Ｆｅ（Ａｌ１−ｘＭｎｘ）２Ｏ４（０＜ｘ＜１）という構成で表される強磁性を示す磁性材料であり、出発原料であるＦｅの硝酸塩、Ａｌの硝酸塩およびＭｎを含む酸化物を蒸留水に溶解して混合水溶液を調製する工程と、前記混合水溶液にクエン酸とエチレングリコールとを混合して金属−クエン酸錯体を調製する工程と、前記金属−クエン酸錯体をゲル状になるまで煮沸したのち乾燥することにより前駆体を得る工程と、前記前駆体を焼結して前記磁性材料を得る焼結工程と、を含む。
【００２６】
この構成によれば、高い磁気特性を有する磁性材料を容易に合成することができる。
【００２７】
また、前記焼結工程において、３価のＦｅイオンは２価のＦｅイオンに、４価のＭｎイオンは３価のＭｎイオンに還元されてもよい。
【００２８】
この構成によれば、ヘルシナイトＦｅＡｌ２Ｏ４のＡｌが配置されるサイトと同一のサイトにＭｎを配置することができるので、Ｆｅ（Ａｌ１−ｘＭｎｘ）２Ｏ４という構成のフェライト磁性材料を容易に合成することができる。
【００２９】
また、前記Ｆｅの硝酸塩は、硝酸鉄（ＩＩＩ）九水和物Ｆｅ（ＮＯ３）３・９Ｈ２Ｏであり、前記Ａｌの硝酸塩は、硝酸アルミニウム（ＩＩＩ）九水和物Ａｌ（ＮＯ３）２・９Ｈ２Ｏであり、前記Ｍｎを含む酸化物は、二酸化マンガンＭｎＯ２でもよい。
【００３０】
この構成によれば、ヘルシナイトＦｅＡｌ２Ｏ４のＡｌが配置されるサイトと同一のサイトにＭｎを配置することができるので、Ｆｅ（Ａｌ１−ｘＭｎｘ）２Ｏ４という構成のフェライト磁性材料を容易に合成することができる。
【００３１】
また、前記金属−クエン酸錯体を調製する工程において、前記混合水溶液中の金属イオンのモル、前記クエン酸のモル、前記エチレングリコールのモル比は、１：３：９でもよい。
【００３２】
この構成によれば、単一相のＦｅ（Ａｌ１−ｘＭｎｘ）２Ｏ４という構成のフェライト磁性材料を容易に合成することができる。
【００３３】
以下、実施の形態について、図面を参照しながら具体的に説明する。
【００３４】
なお、以下で説明する実施の形態は、いずれも本開示の一具体例を示すものである。以下の実施の形態で示される数値、形状、材料、構成要素、構成要素の配置位置、接続形態、ステップ及びステップの順序などは一例であり、本開示を限定する主旨ではない。また、以下の実施の形態における構成要素のうち、最上位概念を示す独立請求項に記載されていない構成要素については、任意の構成要素として説明される。
【００３５】
（実施の形態）
［１．用語の定義］
はじめに、本実施の形態で使用する用語の定義について説明する。
【００３６】
クエン酸ゲル法（または錯体重合法）とは、以下のような材料製造方法をいう。はじめに、複数種の金属イオンとクエン酸とで、安定なキレート錯体（金属クエン酸錯体）を生成する。生成した金属クエン酸錯体にエチレングリコールを加え、金属クエン酸錯体をエチレングリコール中に溶解分散する。金属クエン酸錯体を分散したエチレングリコールを加熱重合エステル化し、金属クエン酸錯体（高分子金属錯体）を均一な状態でポリエステル中に閉じ込める。すなわち、生成した金属クエン酸錯体にエチレングリコールを加えて加熱重合エステル化させてゲルを得る。その後、ゲル化された金属クエン酸錯体を加熱焼成（仮焼および本焼）し、目的物質である酸化物を合成する。
【００３７】
上述のクエン酸ゲル法（または錯体重合法）により得られた高分子金属錯体のネットワーク構造は、おもにエステル重合と共重合により形成されており、化学的に安定している。したがって、金属イオンの移動度は小さく、その後の加熱焼成過程における金属元素の凝集や偏析を抑え得る作用効果を奏する。
【００３８】
固相法とは、以下のような材料製造方法をいう。出発原料となる複数種の原料粉体を所定量に秤量し、混合する。混合後、仮焼を経て本焼を行う。これにより、目的物質を合成する。なお、固相法は、固相反応法とも呼ばれる。
【００３９】
格子定数とは、結晶データとして使用されるパラメータの１つであり、物質を特定するための重要な要素である。格子定数は、結晶格子の単位格子の稜の長さａ、ｂ、ｃと、相互の間の角度α、β、γで示される。
【００４０】
また、磁性体に磁界を印加すると、磁気モーメントは磁界方向に向きを変え、磁化を生じる。すわなち、磁化とは、磁性体に磁界を印加して磁気モーメントの方向を一方向に揃えることをいう。また、磁性体の磁化特性は、一般的に非可逆的であり、曲線的に変化する。このような、磁性体の非可逆的特性をヒステリシスと呼ぶ。
【００４１】
また、磁化することにより得られたその物質の磁気モーメントも磁化［ｅｍｕ］という。この場合の磁化は、ベクトルで示され、磁化の強さを示すものである。単位体積当たりの磁気モーメントを体積磁化［ｅｍｕ／ｃｍ３］といい、単位質量当たりの磁気モーメントを質量磁化［ｅｍｕ／ｇ］という。これらは、いずれも磁化の強さを指し示すものである。なお、以下に説明する実施の形態では、質量磁化σｓを、単に「磁化」と呼ぶこともある。
【００４２】
また、磁性体に磁界を印加し飽和させたときの磁化の強さを、飽和磁化Ｊｓという。
【００４３】
また、磁束密度Ｂ［Ｔ］とは、単位面積当たりの磁束の面密度のことをいい、単に磁場と呼ぶこともある。また、飽和磁化Ｊｓに対応する磁束密度Ｂを、飽和磁束密度Ｂｓ［Ｔ］という。なお、飽和磁束密度Ｂｓについて、磁化の強さが飽和に達したとする点をＳ点という。
【００４４】
飽和磁化後、その磁界を取り去ると、ヒステリシスの存在により磁化の大きさはゼロにはならず、ある大きさの磁化が残存する。この磁化の大きさを残留磁化Ｊｒという。さらに、残留磁化状態の磁性体に逆方向の磁界を印加すると、ある大きさの印加磁界で磁化の大きさがゼロになる。このときの磁界の大きさを保磁力Ｈｃ［Ｏｅ］という。保磁力の小さい物質を軟磁性材料という。反対に保磁力の大きい物質を硬磁性材料（永久磁石等）という。保磁力の値は、磁性材料において大きく変化する。
【００４５】
透磁率μとは、磁束が磁性物質の中をどれだけ容易に通過できるか、すなわち、ある大きさの磁界を印加した場合の磁束変化量の大きさを表す指標を言う。透磁率は磁化のしやすさを表わすものであり、磁性体の特性を評価する一つの因子である。
【００４６】
上記透磁率と同様に、磁界と磁化との間の関係を指し示すものを磁化率（帯磁率）という。一般的に、磁化率χは次式で定義される。
【００４７】
χ＝Ｊ／Ｈ
【００４８】
ここで、Ｈは磁場、Ｊは磁化の強さである。上式で表わされるとおり、磁性体に磁界が作用しているとき、その磁化は磁界の関数となる。
【００４９】
さらに、外部から僅かな磁界を印加することにより大きな磁束密度が誘導される高透磁率特性を有する材料を、高透磁率材料または軟磁性材料という。高透磁率材料には、透磁率μが高く、保磁力Ｈｃが小さく、飽和磁束密度Ｂｓが高く、損失が小さいことが必要とされる。酸化物である軟磁性材料のフェライトは、一般に電気抵抗が高く、高周波用に通常用いられ得る。
【００５０】
［２．フェライトＦｅ（Ａｌ１−ｘＭｎｘ）２Ｏ４の構成］
本実施の形態に係る磁性材料は、Ｆｅ、Ａｌ、Ｍｎを含む酸化物であるフェライトＦｅ（Ａｌ１−ｘＭｎｘ）２Ｏ４である。
【００５１】
フェライトの構造は、一般にＡＢ２Ｏ４（Ａ、Ｂは任意の金属元素）と表すことができる。本実施の形態に係るフェライトは、ＡサイトにＦｅ、ＢサイトにＡｌおよびＭｎが配置された構造であり、フェライトの一種として知られているヘルシナイトＦｅＡｌ２Ｏ４のＢサイトのＡｌの一部をＭｎに置換した構成である。
【００５２】
本実施の形態にかかるフェライトＦｅ（Ａｌ１−ｘＭｎｘ）２Ｏ４は、ＦｅとＡｌを組成として含むヘルシナイトと同様の特性を有するとともに、ヘルシナイトにはない強磁性の特性も備えている。
【００５３】
［３．フェライトＦｅ（Ａｌ１−ｘＭｎｘ）２Ｏ４の製造方法］
以下、本実施の形態にかかるフェライトＦｅ（Ａｌ１−ｘＭｎｘ）２Ｏ４の製造方法について説明する。
【００５４】
本実施の形態にかかるフェライトＦｅ（Ａｌ１−ｘＭｎｘ）２Ｏ４の製造方法では、上述したクエン酸ゲル法の一部を変更したものである。上述したクエン酸ゲル法では、フェライトＦｅ（Ａｌ１−ｘＭｎｘ）２Ｏ４の金属元素のソース（源）として、金属硝酸塩である硝酸鉄（ＩＩＩ）九水和物Ｆｅ（ＮＯ３）３・９Ｈ２Ｏおよび硝酸アルミニウム（ＩＩＩ）九水和物Ａｌ（ＮＯ３）３・９Ｈ２Ｏと、Ｍｎのソースとして硝酸マンガン（ＩＩ）六水和物（Ｍｎ（ＮＯ３）２・６Ｈ２Ｏとを採用する。
【００５５】
これに対し、本実施の形態にかかるフェライトＦｅ（Ａｌ１−ｘＭｎｘ）２Ｏ４の製造方法では、フェライトＦｅ（Ａｌ１−ｘＭｎｘ）２Ｏ４の金属元素のソースとして、金属硝酸塩である硝酸鉄（ＩＩＩ）九水和物Ｆｅ（ＮＯ３）３・９Ｈ２Ｏと硝酸アルミニウム（ＩＩＩ）九水和物Ａｌ（ＮＯ３）３・９Ｈ２Ｏとを採用する。また、Ｍｎのソースとして、二酸化マンガンＭｎＯ２（Ｍｎ４＋）を採用する。詳細には、上述した硝酸鉄（ＩＩＩ）九水和物Ｆｅ（ＮＯ３）３・９Ｈ２Ｏと硝酸アルミニウム（ＩＩＩ）九水和物Ａｌ（ＮＯ３）３・９Ｈ２Ｏとを混合した硝酸塩水溶液中に、二酸化マンガンＭｎＯ２の微粒子を添加して均一に混合した混合水溶液を調製する。
【００５６】
さらに、混合水溶液にクエン酸とエチレングリコールとを混合し、有機成分除去後に各種雰囲気下で熱処理する。これにより、３価のＦｅイオンＦｅ３＋、４価のＭｎイオンＭｎ４＋をそれぞれ還元して２価のＦｅイオンＦｅ２＋、３価のＭｎイオンＭｎ３＋にして、Ｆｅ（Ａｌ１−ｘＭｎｘ）２Ｏ４を合成する。なお、以下において、新素材であるフェライトＦｅ（Ａｌ１−ｘＭｎｘ）２Ｏ４は、単にＦｅ（Ａｌ１−ｘＭｎｘ）２Ｏ４と、硝酸鉄（ＩＩＩ）九水和物Ｆｅ（ＮＯ３）３・９Ｈ２Ｏは、単にＦｅ（ＮＯ３）３・９Ｈ２Ｏと、硝酸アルミニウム（ＩＩＩ）九水和物Ａｌ（ＮＯ３）３・９Ｈ２Ｏは、単にＡｌ（ＮＯ３）３・９Ｈ２Ｏと、二酸化マンガンＭｎＯ２は、単にＭｎＯ２と示す。
【００５７】
以下、詳細に説明する。
【００５８】
図１は、本実施の形態に係るフェライト磁性材料の製造工程を示すフローチャートである。
【００５９】
図１に示すように、はじめに溶液１ａ、溶液１ｂおよび溶液１ｃをそれぞれ調製する。
【００６０】
溶液１ａは、出発原料として、金属硝酸塩であるＦｅ（ＮＯ３）３・９Ｈ２ＯおよびＡｌ（ＮＯ３）３・９Ｈ２Ｏと、ＭｎのソースとしてのＭｎＯ２とを含む溶液である。Ｆｅ（ＮＯ３）３・９Ｈ２ＯおよびＡｌ（ＮＯ３）３・９Ｈ２Ｏとは、いずれもＨ２Ｏを有するため、水に溶けやすく混合し易い性質を有している。また、Ｆｅ（ＮＯ３）３・９Ｈ２ＯにおけるＦｅ、Ａｌ（ＮＯ３）３・９Ｈ２ＯにおけるＡｌは、いずれも水溶液中でイオンとなり、Ｆｅ３＋、Ａｌ３＋として存在する。Ｆｅ、Ａｌはイオン化されることにより、水溶液中に均一に分散されている。なお、ＭｎＯ２については、水溶液中に分散し易くするために、直径０．５μｍ以下の微粒子粉体のＭｎＯ２を使用することが好ましい。
【００６１】
溶液１ｂは、クエン酸Ｃ３Ｈ４（ＯＨ）（ＣＯＯＨ）３の溶液である。なお、ここで使用するクエン酸は、無水クエン酸（Ｃ（ＣＨ２ＣＯＯＨ）２（ＯＨ）（ＣＯＯＨ））であってもよいし、クエン酸一水和物Ｃ６Ｈ８Ｏ７・Ｈ２Ｏであってもよい。
【００６２】
また、溶液１ｃは、エチレングリコールＨＯＣＨ２ＣＨ２ＯＨの溶液である。
【００６３】
次に、溶液１ａと溶液１ｂと溶液１ｃとを混合する（ステップＳ１）。溶液１ａと溶液１ｂとの混合割合は、混合水溶液１ａに含まれる各金属イオンのモルの総量を１とすると、溶液１ｂを３、溶液１ｃを９とするのが好ましい。
【００６４】
そして、溶液１ａと溶液１ｂと溶液１ｃとを混合した混合溶液を、１２０℃で４８時間煮沸する（ステップＳ１０）。このとき、溶液１ａと溶液１ｂと溶液１ｃとの混合溶液を攪拌しながら加熱する。これにより、溶液１ａと溶液１ｂと溶液１ｃとの混合溶液は、ゲル化される。
【００６５】
次に、ゲル化された混合溶液を、２５℃の大気中で１２時間乾燥させる。これにより、Ｆｅ（Ａｌ１−ｘＭｎｘ）２Ｏ４の前駆体が形成される（ステップＳ１２）。
【００６６】
次に、乾燥させたＦｅ（Ａｌ１−ｘＭｎｘ）２Ｏ４の前駆体の熱処理を行う（ステップＳ１４）。熱処理は、大気中で３００℃の温度で１２時間行う。これにより、前駆体に含まれる有機成分が除去される。なお、熱処理後の前駆体は、非晶質である。
【００６７】
その後、Ｆｅ（Ａｌ１−ｘＭｎｘ）２Ｏ４の前駆体を仮焼し、結晶化させる。仮焼には、例えば、常圧雰囲気熱処理を用いる。
【００６８】
具体的には、まず、熱処理したＦｅ（Ａｌ１−ｘＭｎｘ）２Ｏ４の前駆体を、成形金型に入れて圧縮する。このとき、一定圧力９８ＭＰａで一軸成形を行う（ステップＳ１６）。
【００６９】
次に、圧縮したＦｅ（Ａｌ１−ｘＭｎｘ）２Ｏ４の前駆体を、９００℃で２時間仮焼する。このとき、圧縮したＦｅ（Ａｌ１−ｘＭｎｘ）２Ｏ４の前駆体を、Ｈ２ガスを所定の割合で含むＮ２ガスを流しながら焼成する（ステップＳ１８）。Ｈ２ガスの割合ａ％は、例えば、ａ＝０、０．０１、０．０３、０．０５、０．０８、０．１とする。これにより、非晶質であったＦｅ（Ａｌ１−ｘＭｎｘ）２Ｏ４の前駆体は結晶化される。このとき、３価のＦｅイオンＦｅ３＋は２価のＦｅイオンＦｅ２＋に還元され、４価のＭｎイオンＭｎ４＋は３価のＭｎイオンＭｎ３＋に還元される。したがって、３価のＭｎイオンＭｎ３＋は、一般構造式ＡＢ２Ｏ４（Ａ、Ｂは任意の金属元素）で示されるフェライトの構造のＢサイトに配置されやすくなる。これにより、Ｂサイトには、３価のイオンＡｌ３＋とＭｎ３＋とが配置される。以上の工程により、ヘルシナイトＦｅＡｌ２Ｏ４のＡｌの一部がＭｎに置換された構成であるフェライトＦｅ（Ａｌ１−ｘＭｎｘ）２Ｏ４粉体が得られる。
【００７０】
その後、フェライトＦｅ（Ａｌ１−ｘＭｎｘ）２Ｏ４粉体を焼結する（ステップＳ２０）。なお、焼結の方法については、仮焼した粉体を再度一軸金型成形した後、常圧雰囲気熱処理するか、ホットプレス法等を用いる。ここで，ホットプレス法とは、粉体或いは予め成形した原料を型に入れ、高温で加熱しながら加圧焼結させる方法をいう。ホットプレス法では、理論密度に近い緻密焼結体が得られるほか、焼結体の微細構造を制御できるので、高強度焼結体など機械的性質、物理的性質の優れた焼結体を形成することが可能である。さらに、異種材料間の界面接触がよくなるほか、結晶同士或いは異種材料を結合できる等の特長を有している。これらの方法に限らず、Ｆｅ（Ａｌ１−ｘＭｎｘ）２Ｏ４粉体を焼結できる他の方法を用いてもよい。また、上述した各ステップにおける温度および時間は一例であって、他の温度および時間を採用してもよい。
【００７１】
上述の製造方法により、Ｆｅ（Ａｌ１−ｘＭｎｘ）２Ｏ４のｘの値を変化させて、複数種類のＦｅ（Ａｌ１−ｘＭｎｘ）２Ｏ４粉体の成形を行った。ｘの値は、ｘ＝０、０．２、０．４、０．５、０．６、０．７、０．８の７種類とした。また、仮焼して合成したＦｅ（Ａｌ１−ｘＭｎｘ）２Ｏ４粉体の結晶構造および磁気特性について、以下のような評価を行った。
【００７２】
［４．フェライトＦｅ（Ａｌ１−ｘＭｎｘ）２Ｏ４の結晶構造の評価］
上述のように、ｘの値をｘ＝０、０．２、０．４、０．５、０．６、０．７、０．８と変化させた場合のそれぞれのＦｅ（Ａｌ１−ｘＭｎｘ）２Ｏ４の結晶構造について評価を行った。
【００７３】
図２〜図７は、それぞれ、ｘ＝０、０．２、０．４、０．５、０．６、０．８組成に該当する粉体を各種ガス雰囲気下で熱処理した場合得られた試料のＸ線回折パターンを示す図である。図８は、熱処理後に結晶構造がスピネル単一相となったＦｅ（Ａｌ１−ｘＭｎｘ）２Ｏ４において、ｘ＝０．２、０．６、０．７、０．８、０．９とした場合の、ガス雰囲気とＦｅ（Ａｌ１−ｘＭｎｘ）２Ｏ４のＸ線回折パターンを示す図である。
【００７４】
ｘ＝０の場合のＦｅ（Ａｌ１−ｘＭｎｘ）２Ｏ４は、ＦｅＡｌ２Ｏ４（ヘルシナイト）に相当する。図２に示すように、ｘ＝０の場合のＦｅ（Ａｌ１−ｘＭｎｘ）２Ｏ４のＸ線回折パターンは、スピネル型の結晶構造を有するＦｅＡｌ２Ｏ４のＸ線回折パターンと一致した。
【００７５】
ｘ＝０．２の場合には、仮焼工程においてＮ２ガス雰囲気中に流入するＨ２ガスの割合ａ％を、ａ＝０、０．０１、０．０３、０．０５、０．０８と変更してＦｅ（Ａｌ１−ｘＭｎｘ）２Ｏ４の製造を行った。図３に示すように、ａ＝０、０．０１、０．０３の場合には、スピネル型のＦｅ（Ａｌ１−ｘＭｎｘ）２Ｏ４、Ａｌ２Ｏ３およびＦｅ３Ｏ４のＸ線回折パターンと一致するピークパターンが見られた。したがって、Ｆｅ（Ａｌ１−ｘＭｎｘ）２Ｏ４以外にＡｌ２Ｏ３およびＦｅ３Ｏ４が生成していることが確認できた。また、ａ＝０．０５、０．０８の場合には、スピネル型のＦｅ（Ａｌ１−ｘＭｎｘ）２Ｏ４のＸ線回折パターンと一致するピークパターンが見られた。したがって、スピネル単一相のＦｅ（Ａｌ１−ｘＭｎｘ）２Ｏ４粉体が合成されていることが確認できた。
【００７６】
ｘ＝０．４の場合には、仮焼の工程においてＮ２ガス中に含まれるＨ２ガスの割合ａ％を、ａ＝０、０．０１、０．０３、０．０５、０．０６５、０．０８と変更してＦｅ（Ａｌ１−ｘＭｎｘ）２Ｏ４の合成を行った。図４に示すように、ａ＝０、０．０１、０．０３、０．０６５の場合には、スピネル型のＦｅ（Ａｌ１−ｘＭｎｘ）２Ｏ４、Ａｌ２Ｏ３およびＦｅ２Ｏ３のＸ線回折パターンと一致するピークパターンが見られた。したがって、Ｆｅ（Ａｌ１−ｘＭｎｘ）２Ｏ４以外にＡｌ２Ｏ３およびＦｅ２Ｏ３が生成していることが確認できた。また、ａ＝０．０５の場合には、スピネル型のＦｅ（Ａｌ１−ｘＭｎｘ）２Ｏ４、Ｆｅ２Ｏ３およびＦｅＡｌ２Ｏ４のＸ線回折パターンと一致するピークパターンが見られた。したがって、Ｆｅ（Ａｌ１−ｘＭｎｘ）２Ｏ４以外にＦｅ２Ｏ３およびＦｅＡｌ２Ｏ４が生成していることが確認できた。また、ａ＝０．０８の場合には、スピネル型のＦｅ（Ａｌ１−ｘＭｎｘ）２Ｏ４、Ｆｅ２Ｏ３、ＦｅＡｌ２Ｏ４およびＭｎＯのＸ線回折パターンと一致するピークパターンが見られた。したがって、Ｆｅ（Ａｌ１−ｘＭｎｘ）２Ｏ４以外にＦｅ２Ｏ３、ＦｅＡｌ２Ｏ４およびＭｎＯが生成していることが確認できた。
【００７７】
ｘ＝０．５の場合には、仮焼の工程においてＮ２ガス中に含まれるＨ２ガスの割合ａ％を、ａ＝０．０１、０．０３、０．０５、０．０８、０．１と変更してＦｅ（Ａｌ１−ｘＭｎｘ）２Ｏ４の合成を行った。図５に示すように、ａ＝０．０１、０．０３、０．０５の場合には、スピネル型のＦｅ（Ａｌ１−ｘＭｎｘ）２Ｏ４、Ａｌ２Ｏ３のＸ線回折パターンと一致するピークパターンが見られた。したがって、Ｆｅ（Ａｌ１−ｘＭｎｘ）２Ｏ４以外にＡｌ２Ｏ３が生成していることが確認できた。また、ａ＝０．０８の場合には、スピネル型のＦｅ（Ａｌ１−ｘＭｎｘ）２Ｏ４、ＭｎＯのＸ線回折パターンと一致するピークパターンが見られた。したがって、Ｆｅ（Ａｌ１−ｘＭｎｘ）２Ｏ４とＭｎＯが生成していることが確認できた。また、ａ＝０．１の場合には、スピネル型のＦｅ（Ａｌ１−ｘＭｎｘ）２Ｏ４（理論値）、ＭｎＯのＸ線回折パターンと一致するピークパターンが見られた。したがって、Ｆｅ（Ａｌ１−ｘＭｎｘ）２Ｏ４とＭｎＯが生成していることが確認できた。
【００７８】
ｘ＝０．６の場合には、焼結の工程においてＮ２ガス中に含まれるＨ２ガスの割合ａ％を、ａ＝０、０．０１、０．０３、０．０５、０．０８と変更してＦｅ（Ａｌ１−ｘＭｎｘ）２Ｏ４の製造を行った。図６に示すように、ａ＝０の場合には、スピネル型のＦｅ（Ａｌ１−ｘＭｎｘ）２Ｏ４、ＭｎＦｅ２Ｏ４のＸ線回折パターンと一致するピークパターンが見られた。したがって、Ｆｅ（Ａｌ１−ｘＭｎｘ）２Ｏ４以外にＭｎＦｅ２Ｏ４が形成されていることが確認できた。また、ａ＝０．０１の場合には、スピネル型のＦｅ（Ａｌ１−ｘＭｎｘ）２Ｏ４のＸ線回折パターンと一致するピークパターンが見られた。したがって、Ｆｅ（Ａｌ１−ｘＭｎｘ）２Ｏ４が生成していることが確認できた。
【００７９】
また、ａ＝０．０３、０．０５、０．０８の場合には、スピネル型のＦｅ（Ａｌ１−ｘＭｎｘ）２Ｏ４、ＭｎＯのＸ線回折パターンと一致するピークパターンが見られた。したがって、Ｆｅ（Ａｌ１−ｘＭｎｘ）２Ｏ４とＭｎＯが生成していることが確認できた。
【００８０】
ｘ＝０．８の場合には、仮焼結の工程においてＮ２ガス中に含まれるＨ２ガスの割合ａ％を、ａ＝０、０．０１、０．０３、０．０５、０．０８と変更してＦｅ（Ａｌ１−ｘＭｎｘ）２Ｏ４の製造を行った。図７に示すように、ａ＝０、０．０１の場合には、スピネル型のＦｅ（Ａｌ１−ｘＭｎｘ）２Ｏ４のＸ線回折パターンと一致するピークパターンが見られた。したがって、Ｆｅ（Ａｌ１−ｘＭｎｘ）２Ｏ４が形成されていることが確認できた。また、ａ＝０．０３、０．０５、０．０８の場合には、スピネル型のＦｅ（Ａｌ１−ｘＭｎｘ）２Ｏ４、ＭｎＯのＸ線回折パターンと一致するピークパターンが見られた。したがって、Ｆｅ（Ａｌ１−ｘＭｎｘ）２Ｏ４とＭｎＯが生成していることが確認できた。
【００８１】
ここで、スピネル型のＦｅ（Ａｌ１−ｘＭｎｘ）２Ｏ４のみ（単一相）が生成した場合についてまとめると、図８に示すように、Ｆｅ（Ａｌ１−ｘＭｎｘ）２Ｏ４におけるｘの値と仮焼の工程においてＮ２ガス中に含まれるＨ２ガスの割合ａ％について、（ｘ，ａ）＝（０．２，０．０８）、（０．６，０）、（０．７，０）、（０．８，０）、（０．９，０）とした場合には、スピネル型のＦｅ（Ａｌ１−ｘＭｎｘ）２Ｏ４のＸ線回折パターンと一致するピークパターンが見られた。したがって、Ｆｅ（Ａｌ１−ｘＭｎｘ）２Ｏ４が生成していることが確認できた。また、（ｘ，ａ）＝（０．２，０．０８）の場合には、スピネル型のＦｅ（Ａｌ１−ｘＭｎｘ）２Ｏ４、ＦｅＡｌ２Ｏ４のＸ線回折パターンと一致するピークパターンが見られた。したがって、Ｆｅ（Ａｌ１−ｘＭｎｘ）２Ｏ４以外にＦｅＡｌ２Ｏ４が生成していることが確認できた。また、（ｘ，ａ）＝（０．９，０）の場合には、スピネル型のＦｅ（Ａｌ１−ｘＭｎｘ）２Ｏ４、ＭｎＦｅ２Ｏ４のＸ線回折パターンと一致するピークパターンが見られた。したがって、Ｆｅ（Ａｌ１−ｘＭｎｘ）２Ｏ４以外にＭｎＦｅ２Ｏ４が生成していることが確認できた。
【００８２】
図９Ａは、ｘの値およびＨ２の含有割合を変化させたときの生成物についてまとめた図である。なお、図９Ａにおいて、「Ｓ」はスピネル型の結晶構造を有する合成物が形成されていることを示す。また、斜線が施された（ｘ，ａ）の組み合わせの欄は、単一相のスピネル型のＦｅ（Ａｌ１−ｘＭｎｘ）２Ｏ４の構成が確認された（ｘ，ａ）の組み合わせを示す。
【００８３】
以上をまとめると、図９Ａに示すように、単一相のスピネル型のＦｅ（Ａｌ１−ｘＭｎｘ）２Ｏ４の生成が確認されたのは、（ｘ，ａ）＝（０．２，０．０５）、（０．２，０．０８）、（０．６，０）、（０．６，０．０１）、（０．７，０）、（０．７，０．０１）、（０．８，０）、（０．８，０．０１）、（０．９，０）、（０．９，０．０１）の場合であることがわかった。
【００８４】
なお、図９Ａに示したように、ｘ＝０．５の組成の前駆体を常圧雰囲気で熱処理するのみでは単一相のスピネル型のＦｅ（Ａｌ１−ｘＭｎｘ）２Ｏ４の粉体の生成は確認されなかったが、以下の場合には、ｘ＝０．５においても、単一相のスピネル型のＦｅ（Ａｌ１−ｘＭｎｘ）２Ｏ４の生成が確認された。
【００８５】
図９Ｂは、ｘ＝０．５の場合にパルス通電加圧焼結（Ｐｕｌｓｅｄ  Ｅｌｅｃｔｒｉｃ−Ｃｕｒｒｅｎｔ  Ｐｒｅｓｓｕｒｅ  Ｓｉｎｔｅｒｉｎｇ：ＰＥＣＰＳ）により生成された生成物のＸ線回折パターンを示す図である。図９Ｃは、ｘ＝０．５の場合にパルス通電加圧焼結および常圧雰囲気の熱処理により生成された生成物のＸ線回折パターンを示す図である。
【００８６】
ｘ＝０．５の場合において、Ｆｅ（Ａｌ１−ｘＭｎｘ）２Ｏ４の前駆体を圧力５０ＭＰａで成形し、さらに、６００℃／１０分／５０ＭＰａ／真空下でパルス通電加圧焼結を行った。このときの生成物のＸ線回折パターンを計測したところ、図９Ｂに示すＸ線回折パターンが得られた。図９Ｂに示すＸ線回折パターンでは、単一相のスピネル型のＦｅ（Ａｌ１−ｘＭｎｘ）２Ｏ４の回折パターンと一致するピークパターンが見られた。したがって、単一相のスピネル型のＦｅ（Ａｌ１−ｘＭｎｘ）２Ｏ４が生成していることが確認できた。なお、焼結の方法は、パルス通電加圧焼結に限らず、他の焼結法であってもよい。
【００８７】
さらに、パルス通電加圧焼結により生成された単一相のスピネル型のＦｅ（Ａｌ１−ｘＭｎｘ）２Ｏ４の粉体を９００℃で２時間、常圧雰囲気で熱処理を行った。このときの生成物のＸ線回折パターンを計測したところ、図９Ｃに示すＸ線回折パターンが得られた。図９Ｃに示すＸ線回折パターンでは、ＸＲＤの強度は、図９Ｂに示したＸ線回折パターンよりも強くなったが、結晶相の一部が分離することが分かった。よって、ｘ＝０．５の場合において、単一相のスピネル型のＦｅ（Ａｌ１−ｘＭｎｘ）２Ｏ４の粉体を生成するためには、ＰＥＣＰＳのみの処理が最適であるといえる。
【００８８】
図１０Ａ〜図１０Ｇは、ｘ＝０、０．２、０．４、０．５、０．６、０．８、１．０の場合のＦｅ（Ａｌ１−ｘＭｎｘ）２Ｏ４粉体の凝集粒子のＳＥＭ写真である。図１０Ａ〜図１０Ｇに示すように、Ｆｅ（Ａｌ１−ｘＭｎｘ）２Ｏ４凝集粒子を構成する一次粒子の粒径は、ｘの値をｘ＝０、０．２、０．４、０．５、０．６、０．８、１．０と大きくするにつれて粒径が大きくなっている。
【００８９】
図１１は、ｘの値とＦｅ（Ａｌ１−ｘＭｎｘ）２Ｏ４の格子定数との関係を示す図である。
【００９０】
図１１に示すように、ｘの値が大きくなるにつれてＦｅ（Ａｌ１−ｘＭｎｘ）２Ｏ４の格子定数も大きくなっている。このことは、図１０Ａ〜図１０Ｇにおいて、ｘの値をｘ＝０、０．２、０．４、０．５、０．６、０．８、１．０と大きくするにつれて一次粒子の粒径が大きくなるという結果と一致しているといえる。
【００９１】
［５．フェライトＦｅ（Ａｌ１−ｘＭｎｘ）２Ｏ４の磁気特性の評価］
次に、Ｆｅ（Ａｌ１−ｘＭｎｘ）２Ｏ４の磁気特性について説明する。
【００９２】
図１２Ａ〜図１２Ｆは、それぞれ、ｘ＝０、０．２、０．６、０．７、０．８、０．９の場合のＦｅ（Ａｌ１−ｘＭｎｘ）２Ｏ４のＢ−Ｈ特性を示す図である。なお、図１２Ａ〜図１２Ｆでは、便宜上縦軸および横軸のスケールの表示を省略しているが、スケールの大きさは図１２Ａ〜図１２Ｆで統一している。
【００９３】
Ｂ−Ｈ特性は、材料に外部磁場（横軸に示すＨ）を印加したときの磁束密度（縦軸に示すＢ）の変化を表した図であり、常磁性体の場合には、直線（比例）、強磁性体の場合には、いわゆるヒステリシス曲線となる。また、ヒステリシス曲線においては、磁束密度Ｂが０の場合の外部磁場Ｈの値（保磁力Ｈｃ）について、正負のＨの値の差が小さいもの（保磁力Ｈｃが小さいもの）を軟磁性、正負のＨの値の差が大きいもの（保磁力Ｈｃが大きいもの）を硬磁性という。正負のＨの値の差が小さいほど（保磁力Ｈｃが小さいほど）外部磁場に対する磁化が速い。したがって、軟磁性の特徴を示す材料であるほど磁気特性の優れた材料であるといえる。
【００９４】
ｘ＝０すなわちＦｅＡｌ２Ｏ４（ヘルシナイト）粉体では、図１２Ａに示すように、Ｈの値が増加するとＢの値も増加し、Ｂ−Ｈ特性は直線となっている。ＦｅＡｌ２Ｏ４は常磁性体であるため、Ｂ−Ｈ特性は直線となっている結果は妥当であるといえる。
【００９５】
また、ｘ＝０．２の場合のＦｅ（Ａｌ１−ｘＭｎｘ）２Ｏ４では、図１２Ｂに示すように、Ｂ−Ｈ特性についてはヒステリシス曲線が見られた。したがって、ｘ＝０．２の場合のＦｅ（Ａｌ１−ｘＭｎｘ）２Ｏ４は、強磁性体であることがわかった。なお、ｘの値が０＜ｘ＜０．２の範囲については、図１２Ａおよび図１２ＢからはＦｅ（Ａｌ１−ｘＭｎｘ）２Ｏ４が強磁性体であると判断することはできないが、図１２Ｂより、少なくともｘ＝０．２ではＦｅ（Ａｌ１−ｘＭｎｘ）２Ｏ４は強磁性体であるといえる。
【００９６】
また、ｘ＝０．６、０．７、０．８、０．９の場合のＦｅ（Ａｌ１−ｘＭｎｘ）２Ｏ４についても、図１２Ｃ〜図１２Ｆに示すように、Ｂ−Ｈ特性についてはヒステリシス曲線が見られた。したがって、ｘ＝０．６、０．７、０．８、０．９の場合のＦｅ（Ａｌ１−ｘＭｎｘ）２Ｏ４は、強磁性体であることがわかった。
【００９７】
また、ｘ＝０．２、０．６、０．７、０．８、０．９とｘの値が増加するにつれて、ヒステリシス曲線において、磁束密度Ｂが０の場合の外部磁場Ｈの値について、正負のＨの値の差が小さくなり（保磁力Ｈｃが小さくなり）、軟磁性を示していることがわかった。したがって、Ｆｅ（Ａｌ１−ｘＭｎｘ）２Ｏ４についてｘの値が大きいほど、磁気特性の優れているＦｅ（Ａｌ１−ｘＭｎｘ）２Ｏ４が得られることが分かった。
【００９８】
以上より、ｘ≧０．２以上の場合に、Ｆｅ（Ａｌ１−ｘＭｎｘ）２Ｏ４は強磁性体であるといえる。
【００９９】
図１３は、Ｆｅ（Ａｌ１−ｘＭｎｘ）２Ｏ４におけるｘの値と質量磁化σｓとの関係を示す図である。
【０１００】
図１３に示すように、Ｆｅ（Ａｌ１−ｘＭｎｘ）２Ｏ４において、ｘの値が増加するにつれて質量磁化σｓの値は増加している。したがって、ｘの値が大きいほど単位質量当たりの磁化が優れたＦｅ（Ａｌ１−ｘＭｎｘ）２Ｏ４を得ることができるといえる。また、Ｆｅ（Ａｌ１−ｘＭｎｘ）２Ｏ４は、特に高周波デバイスなどの高い磁気特性の要求される分野で使用される場合、飽和磁束密度が優れている材料であることが好ましい。飽和磁束密度は質量磁化と密接な関係があり、質量磁化σｓは例えばσｓ≧１０とすることが好ましい。したがって、質量磁化σｓがσｓ≧１０を満たすようなＦｅ（Ａｌ１−ｘＭｎｘ）２Ｏ４を合成することが好ましい。
【０１０１】
図１４は、Ｆｅ（Ａｌ１−ｘＭｎｘ）２Ｏ４におけるｘの値と飽和磁束密度Ｂｓの関係を示す図である。
【０１０２】
図１４に示すように、Ｆｅ（Ａｌ１−ｘＭｎｘ）２Ｏ４において、ｘの値が増加するにつれて飽和磁束密度Ｂｓの値は増加している。したがって、ｘの値が大きいほど飽和磁束密度Ｂｓの優れたＦｅ（Ａｌ１−ｘＭｎｘ）２Ｏ４を得ることができるといえる。
【０１０３】
図１５は、Ｆｅ（Ａｌ１−ｘＭｎｘ）２Ｏ４におけるｘの値と保磁力Ｈｃとの関係を示す図である。なお、図１５では、保磁力（縦軸）については対数で示している。
【０１０４】
図１５に示すように、Ｆｅ（Ａｌ１−ｘＭｎｘ）２Ｏ４において、ｘの値０が増加するにつれて保磁力Ｈｃは小さくなっている。これは、ｘの値が増加するにつれてＦｅ（Ａｌ１−ｘＭｎｘ）２Ｏ４が軟磁性化していることを示しているといえる。そして、ｘの値がｘ＝０．８程度で保磁力Ｈｃの値は最小値を示し、ｘ＝０．８を超えると保磁力Ｈｃは再び増加している。したがって、ｘの値がｘ＝０．８程度の場合に、Ｆｅ（Ａｌ１−ｘＭｎｘ）２Ｏ４は最も軟磁性を示し、最も保磁力Ｈｃの優れたＦｅ（Ａｌ１−ｘＭｎｘ）２Ｏ４を得ることができるといえる。
【０１０５】
図１６は、Ｆｅ（Ａｌ１−ｘＭｎｘ）２Ｏ４におけるｘの値とＦｅ（Ａｌ１−ｘＭｎｘ）２Ｏ４の構造および磁気特性との関係をまとめた図である。
【０１０６】
図１６に示すように、ｘ＝０．２において、上述した製造方法によりＦｅ（Ａｌ１−ｘＭｎｘ）２Ｏ４の固溶体を初めて合成することができた。
【０１０７】
また、ｘ＝０．４および０．５では、常温熱処理では単一相は得られなかったものの、例えばパルス通電加圧焼結により、ｘ＝０．５の場合には単一相の粉体を合成することができた。さらに、ｘ＝０．６、０．７、０．８、０．９においても、上述した製造方法によりＦｅ（Ａｌ１−ｘＭｎｘ）２Ｏ４の固溶体を初めて合成することができた。
【０１０８】
このように、上述の製造方法により製造されたＦｅ（Ａｌ１−ｘＭｎｘ）２Ｏ４は、新組成のフェライトであり、強磁性を示すものである。Ｆｅ（Ａｌ１−ｘＭｎｘ）２Ｏ４の飽和磁束密度Ｂｓは、一例として０．０６〜０．１１［Ｔ］程度、保磁力Ｈｃは、一例として１４〜１８［Ｏｅ］である。また、最も磁気特性が優れている場合のＦｅ（Ａｌ１−ｘＭｎｘ）２Ｏ４のｘの値は、例えばｘ＝０．８であり、このときの飽和磁束密度Ｂｓは０．０９８［Ｔ］、保磁力Ｈｃは１４［Ｏｅ］という評価が得られた。
【０１０９】
以上、本実施の形態にかかる磁性材料およびその製造方法によると、ヘルシナイトＦｅＡｌ２Ｏ４のＡｌが配置されるサイトと同一のサイトにＭｎを配置することができるので、Ｆｅ（Ａｌ１−ｘＭｎｘ）２Ｏ４という構成のフェライト磁性材料を容易に合成することができる。したがって、高い磁気特性を有するフェライト磁性材料Ｆｅ（Ａｌ１−ｘＭｎｘ）２Ｏ４を提供することができる。
【０１１０】
以上、本開示の実施の形態に係る磁性材料およびその製造方法について説明したが、本開示は、この実施の形態に限定されるものではない。
【０１１１】
例えば、焼結の方法については、上述したホットプレス法に限らず、パルス通電加圧焼結などの他の方法を用いてもよい。また、上述した各ステップにおける温度および時間は一例であって、他の温度および時間を採用してもよい。
【０１１２】
また、溶液１ａ、溶液１ｂ、溶液１ｃの混合は、これらを一度に混合してもよいし、例えば、溶液１ｂと溶液１ｃとを混合した混合溶液を調製し、混合溶液にさらに溶液１ａを混合することとしてもよい。
【０１１３】
また、上述した実施の形態では、溶液１ａ、溶液１ｂ、溶液１ｃとを混合するという、液相法によりＦｅ（Ａｌ１−ｘＭｎｘ）２Ｏ４の合成を行っているが、固相法によりＦｅ（Ａｌ１−ｘＭｎｘ）２Ｏ４の合成を行ってもよい。
【０１１４】
また、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１１５】
本開示にかかる磁性材料は、高周波用のインダクタ、トランスの磁芯材料などに適用できる。
【符号の説明】
【０１１６】
１ａ  溶液（混合水溶液）
１ｂ  溶液（クエン酸）
１ｃ  溶液（エチレングリコール）
【図１】
0006550586.tif 000002
【図２】
0006550586.tif 000003
【図３】
0006550586.tif 000004
【図４】
0006550586.tif 000005
【図５】
0006550586.tif 000006
【図６】
0006550586.tif 000007
【図７】
0006550586.tif 000008
【図８】
0006550586.tif 000009
【図９Ａ】
0006550586.tif 000010
【図９Ｂ】
0006550586.tif 000011
【図９Ｃ】
0006550586.tif 000012
【図１０Ａ】
0006550586.tif 000013
【図１０Ｂ】
0006550586.tif 000014
【図１０Ｃ】
0006550586.tif 000015
【図１０Ｄ】
0006550586.tif 000016
【図１０Ｅ】
0006550586.tif 000017
【図１０Ｆ】
0006550586.tif 000018
【図１０Ｇ】
0006550586.tif 000019
【図１１】
0006550586.tif 000020
【図１２Ａ】
0006550586.tif 000021
【図１２Ｂ】
0006550586.tif 000022
【図１２Ｃ】
0006550586.tif 000023
【図１２Ｄ】
0006550586.tif 000024
【図１２Ｅ】
0006550586.tif 000025
【図１２Ｆ】
0006550586.tif 000026
【図１３】
0006550586.tif 000027
【図１４】
0006550586.tif 000028
【図１５】
0006550586.tif 000029
【図１６】
0006550586.tif 000030